(57)【要約】【課題】無機化合物蒸着膜との密着性、濡れ性を阻害せず、低温ヒートシール性、密封性、ブロッキング性、引裂性が改良された蒸着用プロピレン系重合体多層フィルム及び多層蒸着フィルムを提供する。【解決手段】ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）から得られる熱融着層及びプロピレン系重合体（Ｂ）から得られる被蒸着層からなることを特徴とする蒸着用プロピレン系重合体多層フィルム及びその被蒸着層に無機化合物が蒸着されてなる多層蒸着フィルムに関する。【選択図】なし【特許請求の範囲】
【請求項１】
ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）から得られる熱融着層及びプロピレン系重合体（Ｂ）から得られる被蒸着層からなることを特徴とする蒸着用プロピレン系重合体多層フィルム。
【請求項２】
熱融着層を構成するプロピレン・α―オレフィン共重合体（Ａ）がエチレン系重合体（Ｃ）を５重量％以下含んでなる請求項１記載の蒸着用プロピレン系重合体多層フィルム。
【請求項３】
エチレン系重合体（Ｃ）が、高密度ポリエチレン（Ｄ）である請求項２記載の蒸着用プロピレン系重合体多層フィルム。
【請求項４】
被蒸着層を構成するプロピレン系重合体（Ｂ）がエチレン系重合体（Ｃ）を３５重量％以下含んでなる請求項１記載の蒸着用プロピレン系重合体多層フィルム。
【請求項５】
エチレン系重合体（Ｃ）が、高密度ポリエチレン（Ｄ）及び／又は線状低密度ポリエチレン（Ｅ）である請求項４記載の蒸着用プロピレン系重合体多層フィルム。
【請求項６】
被蒸着層を構成するプロピレン系重合体（Ｂ）が高密度ポリエチレン（Ｄ）を５重量％以下及び線状低密度ポリエチレン（Ｅ）を１５〜２５重量％の範囲で含んでなる請求項５記載の蒸着用プロピレン系重合体多層フィルム。
【請求項７】
被蒸着層を構成するプロピレン系重合体（Ｂ）が高密度ポリエチレン（Ｄ）を５重量％以下含んでなる請求項５記載の蒸着用プロピレン系重合体多層フィルム。
【請求項８】
請求項１〜７の何れかに記載の蒸着用プロピレン系重合体多層フィルムの熱融着層と被蒸着層との間に、ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）若しくはプロピレン系重合体（Ｂ）から得られる中間層が積層されてなる蒸着用プロピレン系重合体多層フィルム。
【請求項９】
請求項１〜８の何れかに記載の蒸着用プロピレン系重合体多層フィルムの被蒸着層面に無機化合物が蒸着されてなる多層蒸着フィルム。
【発明の詳細な説明】
【０００１】
【発明の属する技術分野】
本発明は無機化合物蒸着膜との密着性、濡れ性阻害することなく、低温ヒートシール性、密封性が改良された蒸着用プロピレン系重合体多層フィルム及び多層蒸着フィルムに関する。
【０００２】
【従来の技術】
ポリプロピレンフィルムは、低密度ポリエチレン、線状低密度ポリエチレン等のエチレン系重合体から得られるフィルムに比べて、ヒートシール強度、透明性、腰の強さ、耐ブロッキング性、耐熱性等に優れるので、菓子、パン、野菜、麺等の食品、或いはシャツ、ズボン等の衣料品を始めとする日用品等あらゆる分野の製品の包装材料として広く使用されている。さらにポリプロピレンフィルムのガス遮断性、防湿性を向上させる目的で、ポリ塩化ビニリデンをポリプロピレンフィルムの表面にコートしたり、ポリプロピレンフィルムにアルミニウムあるいは酸化アルミニウム等の無機化合物を蒸着することも広く行われている。
【０００３】
ポリプロピレンフィルムへの蒸着膜の密着性を改良する方法として、さポリプロピレンフィルムにエチレンと炭素量３〜６のα−オレフィン０．２５〜１５重量％のランダム共重合体層を形成した上に金属層を形成した複層金属化包装用フィルム（例えば、特許文献１）、アイソタクティシティが高いポリプロピレン層とポリオレフィン系共重合体層からなるポリオレフィン系無延伸フィルムのポリプロピレンフィルム上に無機化合物を蒸着してなるフィルム（例えば、特許文献２）、ポリプロピレンフィルム上にポリエステルウレタン系樹脂からなる被膜層を設けてなるポリプロピレンフィルム（例えば、特許文献３）等種々提案されている。
【０００４】
【特許文献１】
米国特許４、３５７、３８３号公報
【特許文献２】
特開平１０−３４８４６号公報公報（特許請求の範囲）
【特許文献３】
特開２００１−５４９３９号公報（特許請求の範囲）
【０００５】
しかしながら、ポリプロピレンフィルムの表面にランダム共重合体層等を積層したフィルムは、ランダム共重合体に含まれる低結晶性成分あるいは低分子量成分が蒸着槽内で揮発することにより、密着性が阻害される虞があることから未だ無機化合物膜との密着性が充分とは言えず、又、ポリエステルウレタン系樹脂からなる被膜層を設けることにより密着性は改良されるが、ヒートシール性を持たせるためにポリプロピレンとしてエチレン等のα―オレフィンとのランダム共重合体を用いると、蒸着フィルムを巻き取った状態（ロール状フィルム）で保管している間にランダム共重合体に含まれている低結晶性成分あるいは低分子量成分が表面に染み出し、結果として相対する無機化合物蒸着膜の表面に転写され、蒸着フィルムの品質が低下する虞がある。
【０００６】
【発明が解決しようとする課題】
そこで本発明は、無機化合物蒸着膜との密着性、濡れ性が阻害されずに、低温ヒートシール性、密封性、ブロッキング性、引裂性が改良された蒸着用プロピレン系重合体多層フィルム及び多層蒸着フィルムを得ることを目的として種々検討した。
【０００７】
【課題を解決するための手段】
【発明の概要】
本発明は、ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）から得られる熱融着層及びプロピレン系重合体（Ｂ）から得られる被蒸着層からなることを特徴とする蒸着用プロピレン系重合体多層フィルム及び被蒸着層面に無機化合物が蒸着されてなる蒸着多層フィルムに関する。
【０００８】
また本発明は、熱融着層を構成するプロピレン・α―オレフィン共重合体（Ａ）がエチレン系重合体（Ｃ）、好ましくは高密度ポリエチレン（Ｄ）を５重量％以下含んでなる蒸着用プロピレン系重合体多層フィルム及び被蒸着層面に無機化合物が蒸着されてなる蒸着多層フィルムに関する。
【０００９】
また本発明は、被蒸着層を構成するプロピレン系重合体（Ｂ）がエチレン系重合体（Ｃ）を３５重量％以下、好ましくは高密度ポリエチレン（Ｄ）を５重量％以下、及び線状低密度ポリエチレン（Ｅ）を１５〜２５重量％の範囲で含んでなる蒸着用プロピレン系重合体多層フィルム及び被蒸着層面に無機化合物が蒸着されてなる蒸着多層フィルムに関する。
【００１０】
また本発明は、ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）から得られる熱融着層、ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）若しくはプロピレン系重合体（Ｂ）から得られる中間層、及びプロピレン系重合体（Ｂ）から得られる被蒸着層からなる蒸着用プロピレン系重合体多層フィルム及び被蒸着層面に無機化合物が蒸着されてなる多層蒸着フィルムに関する。
【００１１】
【発明の具体的説明】
プロピレン・α−オレフィンランダム共重合体（Ａ）
本発明に係わるプロピレン・α−オレフィン共重合体（Ａ）は、ＤＳＣに基づく結晶融解曲線から求められたピーク温度（Ｔｐ）が１１０〜１４０℃、好ましくは１１５〜１３０℃、融解開始温度（Ｔｓ）と融解終了温度（Ｔｅ）との差（Ｔｅ−Ｔｓ）が４５℃未満、好ましくは３０〜４０℃の範囲にあり、好ましくは融解開始温度（Ｔｓ）とピーク温度（Ｔｐ）との差（Ｔｐ−Ｔｓ）が３５℃未満、より好ましくは２５〜３４℃の範囲にある。プロピレン・α−オレフィン共重合体（Ａ）のα―オレフィンの含有量は上記熱融解特性を有する限りとくに制限はされないが、通常はα―オレフィンの含有量は１．０〜２０重量％、より好ましくは１．５〜１５重量％の範囲にある。α―オレフィンとしては、エチレン、１−ブテン、１−ヘキセン、４−メチル・１−ペンテン、１−オクテン等が例示できる。これらの中では、エチレン及び／又は１−ブテンとのランダム共重合体が好ましい。又、ＭＦＲ（メルトフローレート；ＡＳＴＭ  Ｄ−１２３８  荷重２１６０ｇ、温度２３０℃）はフィルムとすることができる限り特に限定はされないが、通常０．５〜１０ｇ／１０分、好ましくは２〜５ｇ／１０分の範囲にある。本発明に係わるプロピレン・α−オレフィン共重合体（Ａ）は通常、分子量分布（重量平均分子量Ｍｗと数平均分子量Ｍｎとの比で表される）が２〜３の範囲にある。
本発明に係わるプロピレン・α―オレフィン共重合体（Ａ）は、蒸着用プロピレン系重合体多層フィルムの熱融着層及び中間層の原料となる。
本発明に係わるプロピレン・α−オレフィン共重合体（Ａ）の上記ピーク温度（Ｔｐ）、融解開始温度（Ｔｓ）及び融解終了温度（Ｔｅ）は以下の方法で測定した。プロピレン・α−オレフィン共重合体（Ａ）約５ｍｇを秤量し、セイコ−電子工業株式会社製の示差走査熱量計（タイプＤＳＣ２２０モジュ−ル）を用いて、昇温速度；１０℃／分で２００℃まで昇温し、２００℃で５分間保持した後、降温速度；１００℃／分で０℃まで冷却し、再度、昇温速度；１０℃／分で０℃〜２００℃まで昇温したときの融解曲線を測定し、かかる融解曲線から、ＡＳＴＭ  Ｄ３４１９の方法に習い、融解曲線からピ−ク温度（Ｔｐ）、融解開始温度（Ｔｓ）、融解終了温度（Ｔｅ）を求めた。尚、本発明では、ＡＳＴＭ  Ｄ３４１９に記載の（Ｔｐｍ１）を（Ｔｐ）、（Ｔｅｉｍ）を（Ｔｓ）及び（Ｔｅｆｍ）を（Ｔｅ）とした。
【００１２】
プロピレン系重合体（Ｂ）
本発明に係わるプロピレン系重合体（Ｂ）は、プロピレンの単独重合体、またはプロピレンと１０重量％以下、好ましくは５重量％以下のα−オレフィンとの共重合体、あるいは単独重合体と共重合体との組成物である。α−オレフィンは、プロピレン以外の通常炭素数２〜１０のα−オレフィンであって、例えば、エチレン、１−ブテン、３−メチル−１−ブテン、１―ペンテン、３―メチル―１―ペンテン、４−メチル−１−ペンテン、１―へキセン、１―オクテン等を挙げることができる。これらα−オレフィンの中でも、得られる蒸着用プロピレン系重合体多層フィルムの剛性、耐熱性の面からプロピレン単独重合体が好ましい。かかるプロピレン重合体（Ｂ）は、フィルムとして成形できる限り、特に限定はされないが、ＭＦＲ（メルトフローレート；ＡＳＴＭ  Ｄ−１２３８  荷重２１６０ｇ、温度２３０℃）が、通常０．１〜１００ｇ／１０分、好ましくは１〜５０ｇ／１０分の範囲にある。
本発明に係わるプロピレン重合体（Ｂ）は、蒸着用プロピレン系重合体多層フィルムの被蒸着層及び中間層の原料となる。
【００１３】
エチレン系重合体（Ｃ）
本発明に係わるエチレン系重合体（Ｃ）は、通常、密度が０．９００〜０．９７０ｇ／ｃｍ３、好ましくは０．９１０〜０．９６０ｇ／ｃｍ３、ＭＦＲ（ＡＳＴＭ  Ｄ１２３８    荷重２１６０ｇ、温度１９０℃）が１〜５０ｇ／１０分、好ましくは１０〜３０ｇ／１０分の、エチレンの単独重合体、若しくはエチレンと少量の炭素数が３〜１０のα−オレフィン、例えばプロピレン、ブテン−１、ヘプテン−１、ヘキセン−１、オクテン−１、４−メチル−ペンテン−１とのランダム共重合体で、いわゆる、高圧法低密度ポリエチレン（ＨＰ−ＬＤＰＥ）、直鎖状あるいは線状低密度ポリエチレン（ＬＬＤＰＥ）、中密度ポリエチレン（ＭＤＰＥ）、高密度ポリエチレン（ＨＤＰＥ）と呼ばれているエチレンを主体とした重合体である。これらエチレン系重合体（Ｃ）は、単一の重合体であっても、二種以上のエチレン系重合体との組成物（混合物）であってもよい。
【００１４】
高密度ポリエチレン（Ｄ）
本発明に係わる高密度ポリエチレン（Ｄ）は、前記エチレン系重合体（Ｃ）の範疇に含まれる重合体で、密度が０．９４０〜０．９７０ｇ／ｃｍ３、好ましくは０．９５０〜０．９６８ｇ／ｃｍ３、ＭＦＲ（ＡＳＴＭ  Ｄ１２３８    荷重２１６０ｇ、温度１９０℃）が１〜５０ｇ／１０分、好ましくは１０〜３０ｇ／１０分の、エチレンの単独重合体、若しくはエチレンと少量の炭素数が３〜１０のα−オレフィン、例えばプロピレン、ブテン−１、ヘプテン−１、ヘキセン−１、オクテン−１、４−メチル−ペンテン−１とのランダム共重合体である。
【００１５】
線状低密度ポリエチレン（Ｅ）
本発明に係わる線状低密度ポリエチレン（Ｅ）は、前記エチレン系重合体（Ｃ）の範疇に含まれる重合体で、密度が０．９００〜０．９３５ｇ／ｃｍ３、好ましくは０．９１０〜０．９３０ｇ／ｃｍ３、ＭＦＲ（ＡＳＴＭ  Ｄ１２３８    荷重２１６０ｇ、温度１９０℃）が１〜５０ｇ／１０分、好ましくは１０〜３０ｇ／１０分の、エチレンと少量の炭素数が３〜１０のα−オレフィン、例えばプロピレン、ブテン−１、ヘプテン−１、ヘキセン−１、オクテン−１、４−メチル−ペンテン−１とのランダム共重合体である。さらにかかる線状低密度ポリエチレンとしては、分子量分布（重量平均分子量：Ｍｗ、と数平均分子量：Ｍｎ、との比：Ｍｗ／Ｍｎで表示）が通常１．５〜４．０、好ましくは１．８〜３．５の範囲にある。このＭｗ／Ｍｎはゲル透過クロマトグラフィー（ＧＰＣ）によって測定できる。
又、線状低密度ポリエチレン（Ｅ）は、示差走査熱量計（ＤＳＣ）の昇温速度１０℃／分で測定した吸熱曲線から求めた鋭いピークが１個ないし複数個あり、該ピークの最高温度、すなわち融点が通常７０〜１３０℃、好ましくは８０〜１２０℃の範囲にある。
上記のような線状低密度ポリエチレン（Ｅ）は、シングルサイト触媒を用いた従来公知の製造法により調整することができる。たとえば線状低密度ポリエチレン（Ｅ）は、遷移金属のメタロセン化合物を含む触媒を用いて調整することができる。このメタロセン化合物を含む触媒は、（ａ）遷移金属のメタロセン化合物と、（ｂ）有機アルミニウムオキシ化合物と、（ｃ）担体とから形成されることが好ましく、さらに必要に応じて、これらの成分と（ｄ）有機アルミニウム化合物および／または有機ホウ素化合物とから形成さていてもよい。
なお、このようなメタロセン化合物を含むオレフィン重合用触媒、および触媒を用いた線状低密度ポリエチレン（Ｅ）の調整方法は、たとえば特開平８−２６９２７０号公報に記載されている。
【００１６】
プロピレン・α−オレフィン共重合体（Ａ）の製造方法
本発明に係わるプロピレン・α−オレフィン共重合体（Ａ）は種々公知の方法、例えば、典型的には固体状チタン触媒成分と有機金属化合物触媒成分から形成される触媒、あるいはこれら両成分および電子供与体から形成される触媒を用いて製造することができる。
【００１７】
固体状チタン触媒成分としては、各種方法で製造された三塩化チタンまたは三塩化チタン組成物、あるいはマグネシウム、ハロゲン、電子供与体、好ましくは芳香族カルボン酸エステルまたはアルキル基含有エーテルおよびチタンを必須成分とする、比表面積が好適には１００ｍ２／ｇ以上の担体付チタン触媒成分が挙げられる。特に後者の担体付触媒成分を用いて製造された重合体が好適である。
有機金属化合物触媒成分としては、有機アルミニウム化合物が好適であり、具体的には、トリアルキルアルミニウム、ジアルキルアルミニウムハライド、アルキルアルミニウムセスキハライド、アルキルアルミニウムジハライドなどが挙げられる。これらの化合物のうち、好適な有機金属化合物触媒成分は、使用する上記チタン触媒成分の種類によって異なる。
電子供与体は、窒素、リン、イオウ、酸素、ケイ素、ホウ素などを含む有機化合物であり、好適な具体例としては、これらの元素を有する有機エステル、有機エーテルなどを挙げることができる。
担体付触媒成分を用いた重合体の製造方法に関しては、たとえば特開昭５０−１０８３８５号、特開昭５０−１２６５９０号、特開昭５１−２０２９７号、特開昭５１−２８１８９号、特開昭５２−１５１６９１号などの各公報に開示されている。
【００１８】
本発明に係わるプロピレン・α−オレフィン共重合体（Ａ）は、特にはシングルサイト触媒を用いて製造することができる。シングルサイト触媒は、活性点が均一（シングルサイト）である触媒であり、例えばメタロセン触媒（いわゆるカミンスキー触媒）やブルックハート触媒などがあげられる。例えばメタロセン触媒は、メタロセン系遷移金属化合物と、有機アルミニウム化合物および上記メタロセン系遷移金属化合物と反応してイオン対を形成する化合物からなる群から選ばれる少なくとも一種の化合物とからなる触媒であり、無機物に担持されていてもよい。
前記メタロセン系遷移金属化合物としては、例えば特開平５−２０９０１４号、特開平６−１００５７９号、特開平１−３０１７０４号、特開平３−１９３７９６号、特開平５−１４８２８４号、特開２０００−２０４３１号等に記載された化合物などがあげられる。
有機アルミニウム化合物としては、アルキルアルミニウム、または鎖状あるいは環状アルミノキサン等があげられる。上記鎖状あるいは環状アルミノキサンは、アルキルアルミニウムと水とを接触させることにより生成される。例えば重合時にアルキルアルミニウムを加えておいて、後で水を添加するか、あるいは錯塩の結晶水または有機、無機化合物の吸着水とアルキルアルミニウムとを反応させることにより得られる。
【００１９】
前記メタロセン系遷移金属化合物と反応してイオン対を形成する化合物は、例えば特表平１−５０１９５０号、特開平３−２０７７０４号、特開２００２−２０４３１号等に記載された化合物などがあげられる。シングルサイト触媒を担持させる前記無機物としては、シリカゲル、ゼオライト、珪藻土等があげられる。重合方法としては、塊状重合、溶液重合、懸濁重合、気相重合等があげられる。これらの重合はバッチ法であっても連続法であっても良い。重合条件は通常、重合温度；−１００〜＋２５０℃、重合時間；５分〜１０時間、反応圧力；常圧〜３００Ｋｇ／ｃｍ２（ゲージ圧）である。
【００２０】
蒸着用プロピレン系重合体多層フィルム
本発明の蒸着用プロピレン系重合体多層フィルムは、ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）から得られる熱融着層及びプロピレン系重合体（Ｂ）から得られる被蒸着層からなる多層フィルムである。
熱融着層を構成するプロピレン・α―オレフィン共重合体（Ａ）にエチレン系重合体（Ｃ）、より好ましくは高密度ポリエチレン（Ｄ）を５重量％以下、より好ましくは１〜３重量％含ませておくと、蒸着用プロピレン系重合体多層フィルム成形時に、フィルムへのロール跡の発生を抑制でき、成形直後でのフィルムのスリップ性、ブロッキング性が改良され、且つ、得られる蒸着用プロピレン系重合体多層フィルムの剛性、耐熱性が向上し蒸着加工時、更には蒸着されたフィルムのブロッキング性やロ−ル上に巻いた場合の巻き絞まり等がより改良され、製品としての品質が改良される。
被蒸着層を構成するプロピレン系重合体（Ｂ）にエチレン系重合体（Ｃ）、より好ましくは高密度ポリエチレン（Ｄ）を５重量％以下、より好ましくは１〜３重量％含ませておくと、無機化合物を蒸着した際の密着性をより強くすることができ、また、得られる蒸着用プロピレン系重合体多層フィルムの剛性、耐熱性が向上し蒸着加工時、更には蒸着されたフィルムのブロッキング性やロ−ル上に巻いた場合の巻き絞まり等がより改良され、製品としての品質が改良される。
また、他の態様として、被蒸着層を構成するプロピレン系重合体（Ｂ）にエチレン系重合体（Ｃ）を３５重量％以下、より好ましくは５〜３５重量％、さらに好ましくは１５〜３０重量％含ませておくと、無機化合物を蒸着した際の密着性をより強くすることができる。かかるエチレン系重合体（Ｃ）として特に、高密度ポリエチレン（Ｄ）を０．５〜５重量％、より好ましくは１〜４重量％及び線状低密度ポリエチレン（Ｄ）を１５〜２５重量％加えておくと、得られる蒸着用プロピレン系重合体フィルムの剛性、耐熱性が向上し蒸着加工時更には蒸着されたフィルムのブロッキング性やロ−ル状に巻いた場合の巻き絞まり等がより改良され、製品としての品質がより改良され、また、得られる蒸着用プロピレン系重合体多層フィルムの被蒸着層面に無機化合物を蒸着した際の常温時の密着性がより強く改良される。
【００２１】
本発明の蒸着用プロピレン系重合体多層フィルムには、前記プロピレン・α―オレフィン共重合体（Ａ）から得られる熱融着層と前記プロピレン系重合体（Ｂ）から得られる被蒸着層との間に、ＤＳＣに基づく結晶融解曲線から求められたピーク温度（Ｔｐ）が１１０〜１４０℃及び融解開始温度（Ｔｓ）と融解終了温度（Ｔｅ）との差（Ｔｅ−Ｔｓ）が４５℃未満のプロピレン・α―オレフィン共重合体（Ａ）若しくはプロピレン系重合体（Ｂ）から得られる中間層を設けておいてもよい。
かかる中間層としては、例えば、柔軟性に富んだ蒸着用プロピレン系重合体多層フィルムを得るには、中間層としてプロピレン・α―オレフィン共重合体（Ａ）層を、剛性が求められる蒸着用プロピレン系重合体多層フィルムを得るには、中間層としてプロピレン系重合体（Ｂ）層を設ける等、用途に応じ中間層に用いる重合体を選択することにより、得られる多層フィルムの品質や加工性などを改良できる。
本発明の蒸着用プロピレン系重合体多層フィルムの厚さは用途に応じて種々選択され得るが、熱融着層と被蒸着層の二層フィルムの場合は、通常、熱融着層が１〜１００μｍ、より好ましくは１〜２０μｍ、被蒸着層が９〜４００μｍ、より好ましくは１９〜９９μｍで、全体の厚さが１０〜５００μｍ、より好ましくは２０〜１００μｍの範囲にある。又、多層フィルムが、熱融着層、中間層及び被蒸着層の三層フィルムの場合は、通常、熱融着層が１〜１００μｍ、より好ましくは１〜２０μｍ、中間層が８〜４９８μｍ、より好ましくは１８〜９８μｍ、被蒸着層が１〜１００μｍ、より好ましくは１〜２０μｍで、全体の厚さが１０〜５００μｍ、より好ましくは２０〜１００μｍの範囲にある。
【００２２】
本発明の蒸着用プロピレン系重合体多層フィルムは公知の種々公知のフィルム成形方法を採用し得る。熱融着層の原料としてプロピレン・α―オレフィン共重合体（Ａ）に高密度ポリエチレン（Ｄ）、線状低密度ポリエチレン（Ｅ）等のエチレン系重合体（Ｃ）を添加した組成物を、被蒸着層の原料としてプロピレン系重合体（Ｂ）に高密度ポリエチレン（Ｄ）等のエチレン系重合体（Ｃ）を添加した組成物を用いる場合は、蒸着用プロピレン系重合体多層フィルム成形する前に、予め所定の範囲で各重合体成分を混合、溶融混練して得た組成物を用意しておいてもよいし、プロピレン・α−オレフィン共重合体（Ａ）若しくはプロピレン系重合体（Ｂ）とその他の重合体を所定量計量して直接フィルム成形機に投入してもよい。二層あるいは三層フィルムを得る方法としては二層あるいは三層構造の多層ダイを用いて共押出し成形による方法が最も好ましい。
本発明の蒸着用プロピレン系重合体多層フィルムは蒸着層面及び／又はラミネート面に、無機化合物、基材層との接着性を改良するためにコロナ処理、火炎処理、プラズマ処理、プライマーコート処理等の表面処理を行っておいてもよい。
【００２３】
多層蒸着フィルム
本発明の多層蒸着フィルムは、前記蒸着用プロピレン系重合体多層フィルムの被蒸着層上に、無機化合物を蒸着してなるフィルムである。かかる無機化合物としては、アルミニウム及び亜鉛等の金属、クロム、亜鉛、コバルト、アルミニウム、錫及び珪素等の無機酸化物、窒化物、酸化インジウム錫、チタン酸鉛等が挙げられる。
無機化合物の薄膜を蒸着用プロピレン系重合体多層フィルムの被蒸着層上に形成させる方法としては、化学蒸着（ＣＶＤ）、低圧ＣＶＤ及びプラズマＣＶＤ等の化学蒸着法、真空蒸着（反応性真空蒸着）、スパッタリング（反応性スパッタリング）及びイオンプレーティング（反応性イオンプレーティング）等の物理蒸着法（ＰＶＤ）、低圧プラズマスプレイ及びプラズマスプレイ等のプラズマスプレイ法とが例示できる。
形成される無機化合物の薄膜の厚さは、通常５０〜５０００Å、好ましくは１００〜２０００Åの範囲である。５０００Åを越えると耐屈曲性が低下するとなる虞があり、一方、５０Å未満では充分な耐ガスバリア性が得られない虞がある。
【００２４】
本発明の多層蒸着フィルムは、そのまま包装用フィルムとして用いることもできるが、他のフィルム基材と積層してもよい、かかるフィルム基材としては、熱可塑性樹脂からなるシート状またはフィルム状の基材が挙げられる。かかる熱可塑性樹脂としては、種々公知の熱可塑性樹脂、例えば、ポリオレフィン（ポリエチレン、ポリプロピレン、ポリ４−メチル・１−ペンテン、ポリブテン等）、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、ポリアクリロニトリル、ポリカーボネート、ポリスチレン、アイオノマー、あるいはこれらの混合物等を例示することができる。これらのうちでは、ポリプロピレン、ポリエチレンテレフタレート、ポリアミド等、延伸性、透明性が良好な熱可塑性樹脂が好ましい。又、かかる熱可塑性樹脂フィルムからなる基材は、無延伸フィルムであっても、延伸フィルムであっても良い。中でも、ニ軸延伸フィルムが剛性、透明性等に優れているので好ましい。
又、フィルム基材の片面あるいは両面に、無機化合物との接着性を改良するために例えば、コロナ処理、火炎処理、プラズマ処理、アンダーコート処理、プライマーコート処理、フレーム処理等の表面活性化処理を行っておいてもよい。フィルム基材の厚さは、通常５〜５０μｍ、好ましくは９〜３０μｍの範囲にある。フィルム基材は必要に応じて印刷を施しておいてもよい。
【００２５】
【発明の効果】
本発明の蒸着用プロピレン系重合体多層フィルムは、特定のプロピレン・α―オレフィン共重合体（Ａ）から構成されているので、従来のプロピレン系ランダム共重合体に比べて、非晶性成分あるいは低分子量成分等の揮発成分が少ないので、蒸着槽内の汚れが少なく、無機化合物蒸着膜との密着性及び濡れ性等を阻害しない。
本発明の多層蒸着フィルムは、上記特性に加え、低温ヒートシール性、耐ブロッキング性、引裂き性が良好である。
本発明の多層蒸着フィルムは、かかる特徴を活かして、スナック菓子、キャンディ−、クッキ−、冷凍食品、パン、野菜、麺等の食品、或いはシャツ、ズボン等の衣料品を始めとする日用品等あらゆる分野の製品の包装材料として広く使用出来る。
【００２６】
【実施例】
次に本発明を、実施例を通して説明するが、本発明はそれら実施例によって限定されるものではない。
【００２７】
本発明における各種試験法および評価法は次の通りである。
なお、ヒートシール強度、アルミニウム密着強度の評価を行なう前に、実施例及び比較例で得られた多層蒸着フィルムの蒸着面に、厚さ２５μｍの二軸延伸ポリプロピレンフィルムをエステル系接着剤ドライラミネ−ションにより積層し、４０℃×４８時間エ−ジングして、測定用の積層フィルムを用意した。
（１）ヒートシール強度（Ｎ／１５ｍｍ）
測定用の積層フィルムの熱融着層面を重ね合せ、所定の温度で、幅１０ｍｍのシールバーにより、０．２ＭＰａの圧力で０．５秒間、上部シ−ルバ−温度を所定の温度、下部シ−ルバ−温度は７０℃一定状態で、フィルムの流れ方向に対して直角方向にヒートシールした後放冷した。これから１５ｍｍ幅の試験片を切り取りクロスヘッド速度３００ｍｍ／分でヒートシール部を剥離し、その強度をヒートシール強度とした。
（２）アルミニウム密着強度（ｇ／１５ｍｍ）
測定用の積層フィルムの熱融着層に二軸延伸ポリプロピレンフィルムからなるテ−プを貼り、所定の温度で、幅１０ｍｍのシールバーにより、０．２ＭＰａの圧力で０．５秒間、上部シ−ルバ−温度を所定の温度、下部シ−ルバ−温度は７０℃一定状態で、フィルムの流れ方向に対して直角方向にヒートシールバ−を用いて熱を加えた後放冷した。これから１５ｍｍ幅の試験片を切り取りクロスヘッド速度３００ｍｍ／分でＴ型剥離法により、熱を加えた部分のアルミニウム蒸着層と多層フイルムとの間を剥離したときの強度を測定し、アルミニウム密着強度とした。
（３）幅方向（ＴＤ）の易引裂性強度（Ｎ）
易引裂性強度を測定する前に、予め多層フィルムを３８℃オ−ブン中で１５時間エ−ジングした後放冷した。フィルムの蒸着加工を施さないフィルムから幅方向（ＴＤ）６５ｍｍ×流れ方向（ＭＤ）５０ｍｍ幅の短冊状の試験片を５枚切り取る。株式会社東洋精機製作所製の軽荷重引裂試験機を用い、フルスケ−ル１．９６Ｎ条件で引裂強度をｎ＝５で評価し、平均値を易引裂強度力（Ｎ）とした。フルスケ−ル１．９６Ｎ条件で引き裂けない場合は１．９６Ｎ以上とした。
（４）ブロッキング性（Ｎ／５．２ｃｍ２）
ブロッキング性を測定する前に、予め多層フィルムを３８℃のオ−ブン中で１５時間エ−ジングした後放冷した。蒸着加工を施さないフィルムから２０ｍｍ×１００ｍｍ幅の短冊状の試験片を切り取り、熱融着性面を重ね合せたものを５個ずつ作製し、試験片の中央付近で十字方向に直角に市販のプレパラ−トではさむ。試験片とプレパラ−トが重なった５．２ｃｍ２の面積部分に４ｋｇの荷重を掛け、所定の温度条件で２日間エ−ジングした後、放冷する。その後熱融着層面を重ね合せたものをクロスヘッド速度３００ｍｍ／分で剪断剥離を行い、最大強度をブロッキング力とした。ブロッキング力をｎ＝５で評価し、平均値をブロッキング力（Ｎ／５．２ｃｍ２）とした。
【００２８】
実施例及び比較例で使用した重合体は次の通りである。
（１）  プロピレン・エチレンランダム共重合体（ＰＥＲ）
エチレン含有量：３．１重量％、Ｔｓ：９４．０℃、Ｔｐ：１２６．６℃、Ｔｅ：１３１．４℃、Ｔｅ−Ｔｓ：３７．４℃、Ｔｐ−Ｔｓ：３２．６℃、Ｍｗ／Ｍｎ：２．７及びＭＦＲ：７ｇ／１０分（２３０℃）。
（２）  プロピレン・エチレン・１−ブテンランダム共重合体（ＰＥＢＲ）
エチレン含有量：２．２重量％、１−ブテン含有量：２．０重量％、Ｔｓ：９５．４℃、Ｔｐ：１３９．３℃、Ｔｅ：１５０．３℃、Ｔｅ−Ｔｓ：５４．９℃、Ｔｐ−Ｔｓ：４３．９℃、Ｍｗ／Ｍｎ：３．９及びＭＦＲ：７ｇ／１０分（２３０℃）。
（３）高密度ポリエチレン（ＨＤＰＥ）
密度：０．９６５ｇ／ｃｍ３、Ｔｍ：１３５℃、ＭＦＲ：１７．０ｇ／１０分（１９０℃）。
（４）線状低密度ポリエチレン（ＬＬ）
密度：０．９２０ｇ／ｃｍ３、Ｔｍ：１２０℃、ＭＦＲ：８．０ｇ／１０分（１９０℃）。
（５）プロピレン単独重合体（ＰＰ）
融点：１６０℃、ＭＦＲ：７．０／１０分（２３０℃）
【００２９】
実施例１
熱融着層として、ＰＥＲ：９７．６重量％及びＨＤＰＥ：２．４重量％とをドライブレンドしたプロピレン系重合体組成物を、中間層として、ＰＰ：１００重量％を、被蒸着層としてＰＰ：９７．２重量％及びＨＤＰＥ：２．８重量％、を夫々用意して別個の押出機に供給し、Ｔダイ法によって熱融着層／中間層／被蒸着層からなる三層共押出積層フイルムで、被蒸着層にライン上で直接コロナ処理を直後で４０ｄｙｎ／ｃｍ以上処理して、蒸着用プロピレン系重合体多層フィルムを得た。フィルムの総厚は２５μｍで、各層の厚みは熱融着層：中間層：被蒸着層＝３．５μｍ：１８．５μｍ：３．０μｍであった。
抵抗加熱方式ベルジャー型蒸着装置（真空機工社製、小型真空蒸着装置ＶＰＣ−２６０）を用い、得られた蒸着用プロピレン系重合体多層フィルムの蒸着層上にアルミニウムの厚みが約４５０Åになるように蒸着し、多層蒸着フィルムを得た。
得られた蒸着用プロピレン系重合体多層フィルム及び多層蒸着フイルムを前記記載の方法で評価した。結果を表１に示す。
【００３０】
比較例１
実施例１に代えて、熱融着層としてＰＥＢＲ：９７．６重量％及びＨＤＰＥ：２．４重量％とをドライブレンドしたプロピレン系重合体組成物を、中間層としてＰＰ：１００重量％を、被蒸着層としてＰＰ：９７．２重量％及びＨＤＰＥ：２．８重量％をドライブレンドしたプロピレン系重合体組成物を夫々用意して別個の押出機に供給し、Ｔダイ法によって熱融着層／中間層／被蒸着層からなる三層共押出積層フイルムで、蒸着層にライン上で直接コロナ処理を直後で４０ｄｙｎ／ｃｍ以上処理して、蒸着用プロピレン系重合体多層フィルムを得る以外は、実施例１と同様に行い、蒸着用プロピレン系重合体多層フィルム及び多層蒸着フイルムを得た。結果を表１に示す。
【００３１】
実施例２
熱融着層として、ＰＥＲ：９７．６重量％及びＨＤＰＥ：２．４重量％とをドライブレンドしたプロピレン系重合体組成物を、中間層として、ＰＥＲ：１００重量％を、被蒸着層としてＰＰ：７８．０重量％及びＬＬ：２０．０重量％、ＨＤＰＥ：２．０重量％、を夫々用意して別個の押出機に供給し、Ｔダイ法によって熱融着層／中間層／被蒸着層からなる三層共押出積層フイルムで、被蒸着層にライン上で直接コロナ処理を直後で４０ｄｙｎ／ｃｍ以上処理して、蒸着用プロピレン系重合体多層フィルムを得た。フィルムの総厚は２０μｍで、各層の厚みは熱融着層：中間層：被蒸着層＝２．８μｍ：１４．８μｍ：２．４μｍであった。
抵抗加熱方式ベルジャー型蒸着装置（真空機工社製、小型真空蒸着装置ＶＰＣ−２６０）を用い、得られた蒸着用プロピレン系重合体多層フィルムの蒸着層上にアルミニウムの厚みが約４５０Åになるように蒸着し、多層蒸着フィルムを得た。
得られた蒸着用プロピレン系重合体多層フィルム及び多層蒸着フイルムを前記記載の方法で評価した。結果を表１に示す。
【００３２】
比較例２
実施例２に代えて、熱融着層としてＰＥＢＲ：９７．６重量％及びＨＤＰＥ：２．４重量％とをドライブレンドしたプロピレン系重合体組成物を、中間層としてＰＥＢＲ：１００重量％を、被蒸着層としてＰＰ：７８．０重量％及びＬＬ：２０．０重量％、ＨＤＰＥ：２．０重量％をドライブレンドしたプロピレン系重合体組成物を夫々用意して別個の押出機に供給し、Ｔダイ法によって熱融着層／中間層／被蒸着層からなる三層共押出積層フイルムで、蒸着層にライン上で直接コロナ処理を直後で４０ｄｙｎ／ｃｍ以上処理して、蒸着用プロピレン系重合体多層フィルムを得る以外は、実施例２と同様に行い、蒸着用プロピレン系重合体多層フィルム及び多層蒸着フイルムを得た。結果を表１に示す。
【００３３】
【表１】
2004351749.tif 000002
【００３４】
表１に示した結果から、本発明のプロピレン・α―オレフィン共重合体（Ａ）から得られる熱融着層を有する多層蒸着フイルム（実施例１、２）は、従来のプロピレン・α―オレフィン共重合体から得られる熱融着層を有する多層蒸着フイルム（比較例１、２）に比べ、低温ヒートシール性、易引裂き性及び耐ブロッキング性に優れていることが明らかである。